(57)【要約】【課題】接合界面における高融点材料から低融点材料への伝熱を確保することができ、しかも両被接合材の接合界面にガスが発生したとしても、欠陥のない健全な異材重ね接合が可能な異種金属の接合装置を提供する。【解決手段】融点が互いに異なる高融点材料２と低融点材料３を重ね合わせ、高融点材料側の表面にデフォーカスされた高エネルギビーム１をスポット状に照射することによってこれら材料同士を重ね接合するに際して、加圧手段である圧子９によって、高エネルギビーム１の照射面と反対側の面から、接合部位を局部的に加圧すると共に、高融点材料２の接合部位にあらかじめ貫通孔２ａを形成しておき、接合界面に発生したガスを当該貫通孔２ａから排除する。【選択図】図１
2006289437.tif 000002
【特許請求の範囲】
【請求項１】
互いに融点の異なる高融点材料と低融点材料を重ね合わせた状態でデフォーカスされた高エネルギビームを高融点材料表面にスポット状に照射して、上記材料同士を重ね接合する異種金属接合において、高エネルギビームの照射面と反対側の面から上記両材料の接合部位を局部的に加圧すると共に、接合界面に発生するガスを重ね合わされた両材料の少なくとも一方を貫通させて排除することを特徴とする異種金属の接合方法。
【請求項２】
少なくとも接合時に、上記両材料の一方又は両方に、材料表面から接合界面に到る貫通孔を開けることを特徴とする請求項１に記載の異種金属の接合方法。
【請求項３】
接合界面の裏面側の材料表面に、接合時に貫通孔となる凹部をあらかじめ設けておくことを特徴とする請求項２に記載の異種金属の接合方法。
【請求項４】
上記凹部を低融点材料に設けると共に、両材料の接合部位を局部的に加圧する圧子に上記材料との当接面に開口し外部に連通するガス抜き路を形成し、接合界面に発生するガスを当該ガス抜き路を介して排除することを特徴とする請求項３に記載の異種金属の接合方法。
【請求項５】
上記両材料の一方又は両方に貫通孔をあらかじめ設けておくことを特徴とする請求項２に記載の異種金属の接合方法。
【請求項６】
上記貫通孔を低融点材料に設けると共に、両材料の接合部位を局部的に加圧する圧子に上記材料との当接面に開口し外部に連通するガス抜き路を形成し、接合界面に発生するガスを当該ガス抜き路を介して排除することを特徴とする請求項５に記載の異種金属の接合方法。
【請求項７】
上記両材料の接合部位を局部的に加圧する圧子に突起と、該突起の先端に開口し外部に連通するガス抜き路を形成し、接合部位の加圧時に上記突起を低融点材料に貫通させて接合界面に到達させ、接合界面に発生するガスを上記ガス抜き路を介して排除することを特徴とする請求項２に記載の異種金属の接合方法。
【請求項８】
互いに融点の異なる高融点材料と低融点材料を重ね合わせた状態でデフォーカスされた高エネルギビームを高融点材料表面にスポット状に照射して、上記材料同士を重ね接合する異種金属の接合装置であって、
上記両材料を重ね合わせた状態に固定する材料固定手段と、高エネルギビームの照射面と反対側の面に当接して上記両材料の接合部位を局部的に加圧する圧子を備えた加圧手段を有し、上記圧子が上記材料との当接面に開口し外部に連通するガス抜き路を備えていることを特徴とする異種金属の接合装置。
【請求項９】
上記圧子が上記材料との当接面に突起を備え、上記ガス抜き路が当該突起の先端に開口していることを特徴とする請求項８に記載の異種金属の接合装置。
【発明の詳細な説明】
【技術分野】
【０００１】
本発明は、異種金属、例えばスチール材とアルミニウム合金材のように、互いに異なる融点を有する異種材料同士の接合技術に係わり、電子ビームやレーザビームのような高エネルギビームをデフォーカスさせた状態で重ね合わせた高融点材料と低融点材料の高融点側の材料表面にスポット状に照射することによって、両材料を接合する異種金属の重ね接合方法と、このような重ね接合に好適に用いることができる接合装置に関するものである。
【背景技術】
【０００２】
従来、電子ビームやレーザビームなどのような高エネルギビームを用いた異種材料の重ね接合においては、脆い金属間化合物の生成を抑制するために高融点材料側からデフォーカスさせた高エネルギビームを照射し、高融点材料からの伝熱で低融点材料を溶融させて接合する方法がとられていた（例えば、非特許文献１参照）。
【非特許文献１】「溶接学会全国大会講演概要」、社団法人日本溶接学会、２００３年４月、第７２集、ｐ．１５２
【０００３】
このような場合、溶接条件をコントロールし、接合界面において片側の材料（低融点材料）のみを溶融させ、材料の拡散を利用して接合することで、金属間化合物層の成長を抑え、その厚さを薄くすることによって、材料を両方溶融させたときよりも接合部の単位面積当たりの強度を高くすることができると考えられていた。
【０００４】
高エネルギビーム用いた接合では、例えばレーザビームを材料表面に照射するため、図６（ａ）及び（ｂ）に示すように、ビーム１を照射する側には、ビーム１と干渉しないような逃げを作った押さえプレート５を用いて高融点材料２と低融点材料３の重ね部位を挟み込むことによって、これら被接合材２及び３をベースプレート６上に固定した状態で接合するようにしていた。
なお、図６（ｂ）において、符号４は押さえプレート５を被接合材２及び３と共にベースプレート６に固定するためのボルトである。
【０００５】
この場合、材料の拡散を利用したこのような接合においては、キーホール溶接とは違って、接合界面における高融点材料２から低融点材料３への伝熱が極めて重要なものとなるため、特願２００４−３７３４０８号において発明者らが提案しているように、例えばエアシリンダ８を用いた加圧手段を用いて、ビーム１の照射面と反対側から低融点材料３に圧子９を押圧させ、両材料２及び３が密着する方向に接合部位を局部的に直接加圧しながら接合することも行われていた。
【発明の開示】
【発明が解決しようとする課題】
【０００６】
しかしながら、上記のような接合装置（治具）を用いて、例えば亜鉛めっき鋼板（高融点材料）とアルミニウム合金板（低融点材料）をデフォーカスさせたスポット状の高エネルギビームを照射して重ね接合した場合、接合界面において亜鉛めっき鋼板表面に存在する低融点の亜鉛が加熱されてガス化したり、あるいはアルミニウム合金中に含まれる水素がガス化したりする。
このとき、接合界面の周囲は、図７（ａ）に示すように、押さえプレート５及びベースプレート６によって固定されており、さらに接合界面は、ビーム照射面の反対側からエアシリンダ８に連結され、図７（ｂ）に示すように上端面が平面状の圧子９よって加圧されていることから、接合界面において発生したガスの逃げ場がなくなり、接合界面にブローホールが生成したり、上部側が押さえプレート５によって押さえられていない上側材料（亜鉛めっき鋼板）が発生したガスの圧力により押し上げられたりする結果、接合欠陥が発生することがないとは言えず、このような場合には接合強度が低化してしまうという問題点があった。
【０００７】
本発明は、デフォーカスさせた高エネルギビームを高融点材料側の表面に照射し、高融点材料からの伝熱により低融点材料を溶融させて接合する従来の異材重ね接合における上記課題に鑑みてなされたものであって、接合界面における高融点材料から低融点材料への伝熱を確保することができ、しかも両被接合材の接合界面にガスが発生したとしても、欠陥のない健全な異材重ね接合が可能な異種金属の接合方法と、このような接合に用いる接合装置を提供することを目的としている。
【課題を解決するための手段】
【０００８】
本発明者らは、上記目的を達成すべく、高エネルギビームの照射条件や照射位置等と共に、被接合材の固定方法などについて、鋭意検討した結果、被接合材にガス抜き用の孔が形成されるようにし、接合界面に発生したガスを積極的に排出するようになすことによって、安定な伝熱状態と維持しながら、欠陥発生を防止できることを見出し、本発明を完成するに到った。
【０００９】
本発明は上記知見に基づくものであって、高エネルギビームを用いた本発明の異種金属の接合方法においては、融点が互いに異なる高融点材料と低融点材料を重ね合わせ、高融点材料側の表面にデフォーカスされた高エネルギビームをスポット状に照射して、これら材料同士を重ね接合するに際して、例えばエアシリンダのような加圧手段を用いて、高エネルギビームの照射面と反対側の面から両材料の接合部位を局部的に加圧しつつ、接合界面において発生したガスを重ね合わされた両材料の少なくとも一方を貫通させて排除しながら接合するようにしている。
【００１０】
また、高エネルギビームによる本発明の異種金属の接合装置は、上記した異種金属の重ね接合に好適に用いることができ、上記両材料を重ね合わせた状態に固定する材料固定手段と、高エネルギビームの照射面と反対側の面から上記両材料の接合部位を局部的に加圧する圧子を有する加圧手段を備え、上記圧子が材料との当接面に開口して外部に連通するガス抜き路を備え、望ましくは当該圧子が上記当接面に突起を備え、上記ガス抜き路が上記突起の先端に開口している構成とし、異種金属接合装置におけるこのような構成を上記課題を解決するための手段としたことを特徴としている。
【発明の効果】
【００１１】
本発明によれば、高エネルギビームを用いて異種金属を重ね接合するに際して、高エネルギビームの照射面の裏面、すなわち低融点材料の側から、両被接合材料が密着する方向に接合部位を局部的に加圧しながら、デフォーカスされた高エネルギビームを照射すると共に、例えば両被接合材料の少なくとも一方にあらかじめ貫通孔を設けておくことによって、接合界面で発生したガスを重ね合わされた被接合材料を貫通させて排除するようにしていることから、接合部位における高融点材料から低融点材料への伝熱性と、拡散に必要な圧力が確保されると共に、高エネルギビームの熱によって接合界面にガスが発生したとしても、ガス圧が高くなることがなく、ブローホールなどの欠陥発生を防止することができ、健全な異材重ね継手が得られ、接合強度を向上させることができるという極めて優れた効果がもたらされる。
【発明を実施するための最良の形態】
【００１２】
以下、本発明による異種金属の接合方法と共に、これに用いる接合装置などについて、詳細かつ具体的に説明する。
【００１３】
本発明の異種金属の接合方法は、電子ビームやレーザビームのような高エネルギビームを融点の異なる異種材料から成る重ね継手における高融点側材料にデフォーカスした状態で照射することによってこれら両材料を接合するに際して、接合部位における伝熱性を確保すべく、高エネルギビームの反照射面側から接合部位を局部的に直接加圧すると共に、接合界面で発生したガスを重ね合わされた両材料を貫通させて円滑に排除して接合部におけるガス圧の上昇を防止し、もって欠陥発生の防止を可能にするものであるが、発生したガスを被接合材を貫通させて排除するための具体的手段としては、被接合材の一方又は両方に、少なくとも接合時に、被接合材の表面から接合界面に達する貫通孔が開くようにすればよく、これによって接合界面で発生したガスをここから円滑に排除することができるようになる。
【００１４】
例えば、接合界面の裏面側の材料表面、すなわち重ね合わせた両材料の外側面のいずれか又は両面に、接合時の熱やそのときのガス圧によって貫通孔が形成されるに十分な深さの凹部をあらかじめ形成しておくことが考えられる。
すなわち、接合時に高エネルギビームが照射されることによって、熱容量の小さい凹部が優先的に溶融し、接合界面に発生したガスの圧力によって溶融部が押し破られることによって、材料の表面から接合界面まで貫通する孔が開くため、接合界面に発生したガスを貫通穴を通して板外へ排除することができるようになる。
【００１５】
また、上記両材料の一方又は両方にあらかじめ貫通孔を設けておくことによっても、接合時に発生したガスを貫通穴を通して接合界面から板外へ排除することができ、接合欠陥を防止することができる。
【００１６】
なお、上記のような凹部や貫通孔を高エネルギビームの照射面と反対側の低融点材料の側に形成した場合には、上記両材料の接合部位を加圧する加圧手段の圧子がガス抜きの障害とならないように、上記圧子に、低融点材料との当接面に開口して外部に連通するガス抜き路を形成することによって、接合時に発生したガスを当該ガス抜き路を介して接合界面から外部に排除するようになすことが望ましい。
【００１７】
さらに、被接合材料にあらかじめ凹部や貫通孔を形成することなく、両材料の接合部位に対する加圧を利用して低融点材料に接合界面に達する貫通孔を形成することも考えられる。
すなわち、両材料の接合部位を加圧するための圧子に、突起と共に、この突起の先端に開口し外部に連通するガス抜き路を形成し、加圧時に上記突起を低融点材料に貫通させて接合界面に到達させ、接合界面に発生するガスを上記ガス抜き路を介して排除するようになすこともでき、これによってあらかじめ被接合材料に凹部や貫通孔を形成しておくことなしに、接合界面に発生するガスを排除することができ、上記同様の効果が得られることになる。
【００１８】
なお、上記圧子の突起は、接合時に圧子が接合部位を加圧すると同時に、ほとんど溶融するまでに加熱された低融点材料に差し込まれることになので、さほど大きな加圧力を加えなくても、接合界面まで比較的容易に到達させることができる。
【００１９】
本発明の異種金属の接合装置においては、上記したように、材料固定手段と共に、両材料の接合部位を局部的に加圧する圧子を備えた加圧手段を備え、上記圧子が低融点材料との当接面に開口し外部に連通するガス抜き路を設けることができ、これによって、両材料の反ビーム照射面側、すなわち低融点材料の側に上記凹部や貫通孔を形成した場合においても、接合界面からのガスを円滑に排除することができるようになり、ブローホールなどの欠陥発生を防止して、接合強度を向上させることができる。
【００２０】
そして、上記圧子の低融点材料との当接面には、低融点材料に食い込む突起を設けると共に、上記ガス抜き路を当該突起の先端に開口させることがさらに望ましく、これによって、あらかじめ被接合材料に凹部や貫通孔を形成することなく、接合時に接合界面に到る貫通孔を形成して、接合時に発生するガスを接合界面から排除することができ、接合欠陥を防止して、異材重ね継手の接合強度を向上させることができる。
なお、上記突起の寸法としては、低融点材料の板厚とほぼ同じものとすることが望ましい。
【実施例】
【００２１】
以下、本発明を実施例に基づいてさらに詳しく説明する。なお、本発明は、これら実施例によって限定されるものではない。
【００２２】
（実施例１）
高融点材料２として、板厚０．５５ｍｍの亜鉛めっき鋼板を使用すると共に、低融点材料３として、板厚１．０ｍｍの６０００系アルミニウム合金板材を使用し、これらを７５ｍｍ×２０ｍｍの大きさに切断すると共に、亜鉛めっき鋼板２（高融点材料）が上側になるように、長手方向に２０ｍｍだけ重ね、図１に示すように、ビーム照射面と反対側からエアシリンダ（加圧手段）８（図６参照）によって、これら被接合材料２，３を加圧する圧子９を備えた接合装置のベースプレート６の上に、レーザビーム１が通る位置に孔を開けた押さえプレート５を介して当該被接合材料２，３を固定した。
なお、当該実施例においては、図中上側に位置する亜鉛めっき鋼板２のレーザビームを照射する位置の中央部に直径０．５ｍｍの貫通孔２ａをあらかじめ設けた上で、アルミニウム合金材３に重ね、上記の状態に固定されている。
【００２３】
上記接合装置は、エアシリンダ８の可動部先端に圧子９が取り付けてあり、エアシリンダ８にエアを導入することによって、圧子９が上方に作動し、アルミニウム合金材３（低融点材料）を押し上げることで接合部位をアルミニウム合金材３の側から直接加圧できる構造となっている。
【００２４】
亜鉛めっき鋼板２（高融点材料）の側から被接合材料２，３のラップ中央部にＮｄ：ＹＡＧレーザビームを移動させることなく、一点に照射することにより亜鉛メッキ鋼板２とアルミニウム合金材３を接合した。
このとき、ＹＡＧレーザの照射条件は、亜鉛メッキ鋼板２側が溶融することなく、アルミニウム合金材３のみが溶融するような温度分布となるようにレーザの亜鉛メッキ鋼板２上でのスポット径、レーザ出力、照射時間を設定した。具体的には、最大出力３ｋＷのＹＡＧレーザ発振器、焦点距離１００ｍｍのレンズを用い、亜鉛めっき鋼板２の表面上におけるスポット径が７ｍｍとなるようにビームをデフォーカスし、レーザ出力１．５ｋW、照射時間１．４秒とした。また、レーザ照射中には、レーザビームと同軸のノズルからアルゴンガスを２０Ｌ／ｍｉｎの流量で流して、接合部位を大気からシールドするようにした。
【００２５】
また、エアシリンダ８については、約８０ｋｇｆの力でアルミニウム合金材３の側から接合部を加圧できるように、エアの圧力を調整し、ビーム照射する前に加圧を始め、ビーム照射終了後にエアを抜いて加圧力を解除するようにした。
【００２６】
図７に示したように、ビーム照射位置に貫通孔２ａを設けていない亜鉛めっき鋼板２を用いて接合を行った場合には、接合界面において亜鉛めっき鋼板２上に存在する亜鉛がガス化したり、アルミ合金中の水素がガス化したりすることによって発生したガスが接合界面から排除されないために、接合後に接合界面に残存してブローホールとなったり、部分的に亜鉛めっき鋼板２の中央部が局部的に溶融した時には、溶融部から亜鉛めっき鋼板２の表面に、溶融した材料とともにガスが噴出することによって接合欠陥となったりすることがあり、いずれの場合にも有効な接合面積が減少することから、接合強度が低下してしまう。
【００２７】
これに対して、本発明の接合方法においては、材料にあらかじめ微小な貫通孔２ａを設けておいたことによって、材料接合界面に発生したガスが貫通孔２ａを通って接合界面から外部へ排出される。
【００２８】
したがって、接合後には、接合界面に亜鉛や水素のガスは残存せず、ブローホールなどの接合欠陥が発生することがなくなって、有効な接合面積を広くすることができ、接合強度を高くすることができる。
【００２９】
（実施例２）
この実施例においては、図２に示すように、亜鉛めっき鋼板２に代えて、アルミニウム合金材３のレーザビーム照射位置中央部に直径０．５ｍｍの貫通孔３ａをあらかじめ設けたこと以外は、上記実施例１と同様の条件で亜鉛メッキ鋼板２とアルミニウム合金材３を接合した。
なお、この場合には、接合部位を加圧する圧子９の板材との圧接面に、外部に連通するガス抜き路９ａを形成しておくことが必要となる。
【００３０】
この場合も、接合界面に亜鉛や水素のガス発生したとしても、このガスがアルミニウム合金材３に設けた貫通孔３ａと、圧子９に形成されたガス抜き孔９ａを通って接合界面から外部へ排出されることから、実施例１と同様に、接合欠陥の発生はなく、接合強度を高くすることができる。
【００３１】
（実施例３）
この実施例においては、図３に示すように、図中上側に位置する亜鉛めっき鋼板２のレーザビームを照射する位置の中央部に、上記貫通孔２ａに代えて、直径１〜２ｍｍ、深さ０．３ｍｍの凹部２ｂをあらかじめ設けた上で、アルミニウム合金材３の上に重ね、上記接合装置に固定したこと以外は、上記実施例１と同様の条件で亜鉛メッキ鋼板２とアルミニウム合金材３を接合した。
【００３２】
この実施例においては、亜鉛めっき鋼板２に凹部２ｂをあらかじめ設けておくことによって、熱容量の小さい凹部２ｂが優先的に溶融し、ガス自体の圧力で溶融部が押上げられることによって、あらかじめ貫通孔を設けておいた場合と同様に、接合界面で発生したガスが接合界面から外部へ排出されることになり、同様に接合欠陥の発生のない、高強度の異材継手が得られることになる。
【００３３】
（実施例４）
図４に示すように、亜鉛めっき鋼板２に代えて、アルミニウム合金材３のレーザビーム照射位置中央部に直径１〜２ｍｍ、深さ０．３ｍｍの凹部３ｂをあらかじめ設けたこと以外は、上記実施例１と同様の条件で亜鉛メッキ鋼板２とアルミニウム合金材３を接合した。
【００３４】
この実施例においては、アルミニウム合金材３に凹部３ｂをあらかじめ設けておくことによって、熱容量の小さい凹部３ｂが優先的に溶融し、発生したガス自体の圧力によって溶融部が突き破られることによって、接合界面で発生したガスが当該部分に留まることなく、圧子９に形成されたガス抜き路９ａを通って外部へ排出されることになり、同様に接合欠陥の発生がなくなり、接合強度を向上させることができる。
【００３５】
（実施例５）
図５は、本発明の第５の実施例を説明するためのものであって、当該実施例においては、被接合材２，３にあらかじめ加工を施すことなく、接合部位を加圧するための圧子として、被接合材に貫通孔を形成するための突起と、これに連通するガス抜き孔を備えた圧子を使用するようにしている。
【００３６】
すなわち、図に示す加圧手段の圧子９は、図中下側に位置するアルミニウム合金材３（低融点材料）との圧接面に突起９ｂが形成されており、エアシリンダ８（図６参照）の作動によって、これら被接合材料２，３を加圧すると同時に、当該突起９ｂがアルミニウム合金材３に食い込むことによって、アルミニウム合金材３に接合界面に達する貫通孔を開けることができるようになっている。
また、上記突起９ｂの先端には、微小な開口が形成してあり、圧子９の本体に設けたガス抜き路９ａを介して外部に通じるようになっている。
【００３７】
このような接合装置に、上記亜鉛めっき鋼板２とアルミニウム合金材３を同様に固定し、図５に示すように、圧子９によって接合部位を加圧しながら、上記各実施例と同様の条件で亜鉛メッキ鋼板２とアルミニウム合金材３を接合した。
当該実施例においては、圧子９が接合界面を加圧すると同時に、当該圧紙の突起９ｂが溶融した低融点材料３に差し込まれ、接合界面に達することから、接合界面に発生したガスをガス抜き路９ａを通して外部へ排出することができるため、接合欠陥を防止することができ、接合面積が増加するので、接合強度を向上させることができる。
【図面の簡単な説明】
【００３８】
【図１】高融点材料の接合部にあらかじめ貫通孔を形成した本発明の第１の実施例による接合要領を説明する断面図である。
【図２】低融点材料の接合部にあらかじめ貫通孔を形成した本発明の第２の実施例による接合要領を説明する断面図である。
【図３】高融点材料の接合部にあらかじめ凹部を形成した本発明の第３の実施例による接合要領を説明する断面図である。
【図４】低融点材料の接合部にあらかじめ凹部を形成した本発明の第４の実施例による接合要領を説明する断面図である。
【図５】圧子に設けた突起によって低融点材料に貫通孔を形成した本発明の第５の実施例による接合要領を説明する断面図である。
【図６】異種金属の接合に用いる従来の接合治具の構造と接合要領を説明する断面図（ａ）及び斜視図（ｂ）である。
【図７】（ａ）図６に示した従来の接合方法における欠陥の発生状況を示す説明図である。（ｂ）図６に示した接合治具における圧子の先端形状を示す斜視図である。
【符号の説明】
【００３９】
１    高エネルギビーム
２    高融点材料
２ａ  貫通孔
２ｂ  凹部
３    低融点材料
３ａ  貫通孔
３ｂ  凹部
５    押さえプレート（材料固定手段）
６    ベースプレート（材料固定手段）
８    エアシリンダ（加圧手段）
９    圧子
９ａ  ガス抜き路
９ｂ  突起
【図１】
2006289437.tif 000003
【図２】
2006289437.tif 000004
【図３】
2006289437.tif 000005
【図４】
2006289437.tif 000006
【図５】
2006289437.tif 000007
【図６】
2006289437.tif 000008
【図７】
2006289437.tif 000009